(57)【要約】【課題】  本発明は、硫黄の持つ優れた物性を最大限に活かし、優れた放電容量とレート特性を有する全固体型リチウム硫黄電池の正極合材に好適に用いることができる薄膜硫黄被覆導電性カーボンの製造方法を提供することを目的とする。【解決手段】  本発明の薄膜硫黄被覆導電性カーボンの製造方法は、全固体型リチウム硫黄電池の正極合材に用いる、表面が硫黄薄膜で被覆された導電性カーボンを製造する方法であって、硫黄溶液にＢＥＴ比表面積が５００ｍ２／ｇ以上の導電性カーボンを浸漬し、上記導電性カーボンの表面を硫黄で被覆する工程（ａ）、及び、上記工程（ａ）において表面が硫黄で被覆された導電性カーボンを上記硫黄溶液から分離する工程（ｂ）を含む、ことを特徴とする。【選択図】    なし【特許請求の範囲】
【請求項１】
全固体型リチウム硫黄電池の正極合材に用いる、表面が硫黄薄膜で被覆された導電性カーボンを製造する方法であって、
硫黄溶液にＢＥＴ比表面積が５００ｍ２／ｇ以上の導電性カーボンを浸漬し、前記導電性カーボンの表面を硫黄で被覆する工程（ａ）、及び、
前記工程（ａ）において表面が硫黄で被覆された導電性カーボンを前記硫黄溶液から分離する工程（ｂ）を含む、
薄膜硫黄被覆導電性カーボンの製造方法。
【請求項２】
前記工程（ｂ）において分離された、前記表面が硫黄で被覆された導電性カーボンを加熱処理する工程（ｃ）をさらに含む、
請求項１記載の薄膜硫黄被覆導電性カーボンの製造方法。
【請求項３】
前記工程（ｃ）において、加熱処理の温度は６０℃以上である、請求項２記載の薄膜硫黄被覆導電性カーボンの製造方法。
【請求項４】
前記工程（ｃ）において、加熱処理の温度は１００℃以上である、請求項２記載の薄膜硫黄被覆導電性カーボンの製造方法。
【請求項５】
前記硫黄薄膜は膜厚が０．４〜５．０ｎｍである、請求項１〜４のいずれか１項に記載の薄膜硫黄被覆導電性カーボンの製造方法。
【請求項６】
前記硫黄薄膜は膜厚が１．０〜２．５ｎｍである、請求項１〜５のいずれか１項に記載の薄膜硫黄被覆導電性カーボンの製造方法。
【請求項７】
請求項１〜６のいずれか１項に記載の製造方法により製造された薄膜硫黄被覆導電性カーボン。
【請求項８】
請求項７に記載の薄膜硫黄被覆導電性カーボン及び固体電解質を含む、全固体型リチウム硫黄電池に用いる正極合材。
【請求項９】
請求項８に記載の正極合材を含む正極合材層、固体電解質層、負極及び集電体を備えた全固体型リチウム硫黄電池。
【発明の詳細な説明】
【技術分野】
【０００１】
本発明は、薄膜硫黄被覆導電性カーボンの製造方法、薄膜硫黄被覆導電性カーボン、正極合材及び全固体型リチウム硫黄電池に関する。
【背景技術】
【０００２】
硫黄は、理論容量が約１６７２ｍＡｈ／ｇと非常に高いことが知られており、硫黄を正極活物質として使用したリチウム硫黄電池の研究が盛んに行われている。
リチウム硫黄電池は、電解質として液体電解質を用いた液体型リチウム硫黄電池と、固体電解質を用いた全固体型リチウム硫黄電池とに大別される。
【０００３】
液体型リチウム硫黄電池においては、リチウムイオンと硫黄との反応により生成した多硫化リチウムが電解質溶液中に溶け出し、電池の充放電容量や寿命に悪影響を与えることが問題となっていた。この問題を改善するために、スルファがコーティングされた多孔性導電材を含むカソード電極を用いた液体型リチウム硫黄電池が開示されている（特許文献１）。
【０００４】
一方、全固体型リチウム硫黄電池は、多硫化リチウムが電解質溶液に溶け出す問題が生じないため、電池の充放電容量の維持や長寿命化に適している。また、可燃性の有機溶媒を含まないため液漏れや発火のおそれがなく安全性を確保できる点や、セパレータが不要である点からは、液体型リチウム硫黄電池よりも全固体型リチウム硫黄電池が好ましい。
【０００５】
しかしながら、従来の全固体型リチウム硫黄電池では、正極活物質である硫黄が電気絶縁性であるため、硫黄粒子、あるいは硫黄薄膜の内部は、リチウムイオン伝導性及び電子伝導性が乏しく、十分に電池反応（酸化還元反応）が起こらないという課題があった。
特許文献２では、上記課題を鑑み、硫黄及び炭素系導電剤に、電極触媒として金属銅、金属鉄、硫化銅、硫化鉄、又は硫化セリウムを添加した正極合材が提案されている。
【先行技術文献】
【特許文献】
【０００６】
【特許文献１】特開２００３−１９７１９６号公報
【特許文献２】特開２００４−９５２４３号公報
【発明の概要】
【発明が解決しようとする課題】
【０００７】
本発明は、硫黄の持つ優れた物性を最大限に活かし、優れた放電容量とレート特性を有する全固体型リチウム硫黄電池の正極合材に好適に用いることができる薄膜硫黄被覆導電性カーボンの製造方法を提供することを目的とする。また、上記製造方法により製造された薄膜硫黄被覆導電性カーボン、上記薄膜硫黄被覆導電性カーボンを含む正極合材、及び、上記正極合材を含む全固体型リチウム硫黄電池を提供することを目的とする。
【課題を解決するための手段】
【０００８】
本発明者らは、鋭意検討の末、ＢＥＴ比表面積が５００ｍ２／ｇ以上の導電性カーボンの表面を硫黄薄膜で被覆したもの（薄膜硫黄被覆導電性カーボン）が、優れた放電容量を有する全固体型リチウム硫黄電池の正極合材に好適であることを突き止め、このような薄膜硫黄被覆導電性カーボンを製造するのに適した方法を見出し、本発明を完成した。
なお、特許文献２は、導電性カーボンの表面を硫黄薄膜で被覆することを一切開示していない。
【０００９】
本発明の薄膜硫黄被覆導電性カーボンの製造方法は、
全固体型リチウム硫黄電池の正極合材に用いる、表面が硫黄薄膜で被覆された導電性カーボンを製造する方法であって、
硫黄溶液にＢＥＴ比表面積が５００ｍ２／ｇ以上の導電性カーボンを浸漬し、上記導電性カーボンの表面を硫黄で被覆する工程（ａ）、及び、
上記工程（ａ）において表面が硫黄で被覆された導電性カーボンを上記硫黄溶液から分離する工程（ｂ）を含む、ことを特徴とする。
【００１０】
上記薄膜硫黄被覆導電性カーボンの製造方法は、上記工程（ｂ）において分離された、上記表面が硫黄で被覆された導電性カーボンを加熱処理する工程（ｃ）をさらに含むことが好ましい。
【００１１】
上記薄膜硫黄被覆導電性カーボンの製造方法において、上記工程（ｃ）における加熱処理の温度は、６０℃以上であることが好ましく、１００℃以上であることがより好ましい。
【００１２】
また、上記薄膜硫黄被覆導電性カーボンの製造方法において、上記硫黄薄膜の膜厚は、０．４〜５．０ｎｍであることが好ましく、１．０〜２．５ｎｍであることがより好ましい。
【００１３】
本発明の薄膜硫黄被覆導電性カーボンは、本発明の薄膜硫黄被覆導電性カーボンの製造方法により製造されたものであることを特徴とする。
【００１４】
本発明の正極合材は、全固体型リチウム硫黄電池に用いるものであり、本発明の薄膜硫黄被覆導電性カーボン及び固体電解質を含むことを特徴とする。
【００１５】
本発明の全固体型リチウム硫黄電池は、本発明の正極合材を含む正極合材層、固体電解質層、負極及び集電体を備えることを特徴とする。
【発明の効果】
【００１６】
本発明の薄膜硫黄被覆導電性カーボンの製造方法は、ＢＥＴ比表面積が５００ｍ２／ｇ以上の導電性カーボンの表面を所定の工程を経て硫黄薄膜で被覆するため、上記導電性カーボンの表面が硫黄薄膜で均一に被覆された薄膜硫黄被覆導電性カーボンを簡便に製造することができる。
また、上記製造方法で製造された本発明の薄膜硫黄被覆導電性カーボンは、その硫黄内部において電子及びリチウムイオンの拡散が起こりやすいとの特性を有する。そのため、上記薄膜硫黄被覆導電性カーボンを全固体型リチウム硫黄電池の正極合材に用いることにより、正極合材層当たりの放電容量が大きく、レート特性に優れる全固体型リチウム硫黄電池を提供することができる。
また、本発明の正極合材は、上記薄膜硫黄被覆導電性カーボンを用いているため、放電容量が大きく、レート特性に優れる正極合材層を形成するのに好適である。
更に、本発明の全固体型リチウム硫黄電池は、本発明の正極合材を用いた正極合材層を備えるため、放電容量及びレート特性に優れる。
【図面の簡単な説明】
【００１７】
【図１】本発明の全固体型リチウム硫黄電池の実施形態の一例を模式的に表した断面図である。
【発明を実施するための形態】
【００１８】
＜＜薄膜硫黄被覆導電性カーボンの製造方法＞＞
まず、本発明の薄膜硫黄被覆導電性カーボンの製造方法について説明する。
本発明の薄膜硫黄被覆導電性カーボンの製造方法は、
全固体型リチウム硫黄電池の正極合材に用いる、表面が硫黄薄膜で被覆された導電性カーボンを製造する方法であって、
硫黄溶液にＢＥＴ比表面積が５００ｍ２／ｇ以上の導電性カーボンを浸漬し、上記導電性カーボンの表面を硫黄で被覆する工程（ａ）、及び、
上記工程（ａ）において表面が硫黄で被覆された導電性カーボンを上記硫黄溶液から分離する工程（ｂ）を含む、ことを特徴とする。
【００１９】
＜工程（ａ）＞
本発明の製造方法では、まず、硫黄溶液にＢＥＴ比表面積が５００ｍ２／ｇ以上の導電性カーボンを浸漬し、上記導電性カーボンの表面を硫黄で被覆する工程（ａ）を行う。
そのため、まずは硫黄溶液を調製する。
上記硫黄溶液としては、硫黄が溶媒に溶解したものであれば特に限定されず、上記溶媒としては、例えば、シクロヘキサン、ｎ−ヘキサン、トルエン、キシレン、二硫化炭素等を用いることができる。
これらの溶媒は、単独で使用しても良いし、２種以上を併用しても良い。
【００２０】
これらの溶媒のうち、使用温度における硫黄の溶解度が、１〜１０重量％であるものを用いることが好ましい。上記溶解度が１重量％未満である溶媒では、導電性カーボンを被覆する硫黄の量が少なくなる場合があり、一方、上記溶解度が１０重量％を超える溶媒では、硫黄が溶媒に極めて溶解しやすく、相対的に導電性カーボンに吸着しにくくなるため、かえって導電性カーボンを被覆する硫黄の量が少なくなる場合があるからである。
これらのことを考慮すると、上記硫黄（単体硫黄又は硫黄含有化合物）の種類により使用温度における硫黄の溶解度が異なるため一概には言えないが、上記溶媒としてシクロヘキサンを用いることが好ましい。
また、上記硫黄溶液としては、硫黄の溶解度を上げるために加温した溶媒に硫黄を溶解させて得た硫黄溶液を用いても良いし、溶媒に硫黄を溶解させて得た硫黄溶液を加温したものを用いても良い。
【００２１】
また、上記硫黄溶液の調製に用いる硫黄としては、単体の硫黄を用いてもよいし、硫黄含有化合物を用いてもよい。
上記硫黄含有化合物としては、特に限定されないが、例えば、Ｌｉ２Ｓ８、Ｌｉ２Ｓ４、Ｌｉ２Ｓ２などの多硫化リチウム、硫化リチウム（Ｌｉ２Ｓ）等を用いることができる。
これらの化合物は、単独で用いても良いし、２種以上を併用しても良く、更には単体の硫黄と併用してもよい。
【００２２】
本工程（ａ）では、上記硫黄溶液にＢＥＴ比表面積が５００ｍ２／ｇ以上の導電性カーボンを浸漬し、上記導電性カーボンの表面を硫黄で被覆する。
上記導電性カーボンは、全固体型リチウム硫黄電池の正極合材において、電子伝導体として機能する。
上記導電性カーボンとしては、ＢＥＴ比表面積が５００ｍ２／ｇ以上のものであれば特に限定されず、例えば、アセチレンブラック、活性炭、ファーネスブラック、カーボンナノチューブ、グラフェン等を用いることができる。
上記導電性カーボンは、ファーネスブラック、活性炭及びアセチレンブラックからなる群より選択される少なくとも１種であることが好ましい。その理由は、ＢＥＴ比表面積が大きく、且つ、正極合材層中の導電経路確保に有利であるためである。
また、上記導電性カーボンは、中空シェル構造を有するファーネスブラックであることがより好ましい。その理由は、中空シェル構造を有するためＢＥＴ比表面積が非常に大きく、かつ、ファーネスブラックはストラクチャーが発達しているため、正極合材層中の導電経路形成により有利だからである。
【００２３】
上記中空シェル構造を有するファーネスブラックとは、導電性ファーネスブラックの一種であり、空隙率が６０〜８０％程度の中空シェル状の構造を持つものをいう。ここで「中空シェル構造」とは、黒鉛結晶が薄く寄り集まって粒子形態の外殻を形成し、外殻の内側に空隙を有する構造をいう。上記中空シェル構造を有するファーネスブラックとしては、例えば、ケッチェンブラック（ライオン社製）等が挙げられる。
【００２４】
上記導電性カーボンは、ＢＥＴ比表面積が５００ｍ２／ｇ以上である。
上記ＢＥＴ比表面積が５００ｍ２／ｇ未満であると、導電性カーボンの表面を被覆する硫黄の量が少なく、その結果、正極合材に用いた際に、正極合材中の硫黄の充填率が低くなるからである。
上記ＢＥＴ比表面積は、７５０ｍ２／ｇ以上が好ましく、１０００ｍ２／ｇ以上がより好ましい。
【００２５】
本明細書において、ＢＥＴ比表面積とは、Ｂｒｅｎａｕｅｒ−Ｅｍｍｅｔ−Ｔｅｌｌｅ（ＢＥＴ）法により求めた比表面積をいい、具体的には、導電性カーボンのサンプルを液体窒素温度下において、サンプルに窒素ガスを吸着して得られる窒素吸着等温線を用いて求めた比表面積をいう。
上記ＢＥＴ比表面積を求めるための測定装置としては、例えば、自動比表面積／細孔分布測定装置（日本ベル株式会社製、ＢＥＬＳＯＲＰ−ｍｉｎｉＩＩ）を用いることができる。
【００２６】
本工程（ａ）において、上記導電性カーボンを浸漬する際の導電性カーボンと硫黄溶液との重量比は、硫黄溶液の溶媒として、上述したような使用温度における硫黄の溶解度が１〜１０重量％である溶媒を使用した場合には、１：１０〜１：１０００が好ましい。
その理由は、１：１０より硫黄溶液が少ないと硫黄の吸着量が不十分になる場合があるためである。一方、１：１０００より硫黄溶液を多くしても硫黄の吸着量は殆ど変わらず、硫黄溶液が無駄になるからである。
【００２７】
本工程（ａ）において、上記導電性カーボンを浸漬する際の硫黄溶液の液温度や、浸漬時間は特に限定されないが、液温度は使用する溶媒の融点より高く、沸点以下の範囲であり、浸漬時間は１０分間〜５００時間であることが好ましい。
液温度が溶媒の融点以下では、凍ってしまう場合があり、一方、溶媒沸点より高い温度では、それ以上硫黄の溶解度が上がるなどの利点がない。
また、浸漬時間が１０分間未満では、硫黄の被覆量が不十分となることがあり、一方、５００時間を超えてもそれ以上硫黄の被覆量は上がらない。
【００２８】
また、本工程（ａ）では、上記導電性カーボンを浸漬しつつ、必要に応じて、超音波処理、撹拌処理等の処理を行っても良い。これにより、上記導電性カーボンの表面全体をより確実かつ均一に硫黄で被覆することができるからである。
上記超音波処理の条件は、特に限定されないが、例えば、発振周波数２０〜５０Ｈｚの条件下、１〜５００分間行うことができる。
上記撹拌処理は、特に限定されないが、例えば、マグネチックスターラー、メカニカルスターラー、振とう機等を用いて、使用する溶媒の融点より高く、沸点以下の温度範囲で１０分間〜５００時間の条件で行うことができる。
【００２９】
また、硫黄の被覆量を増やすためには、本工程（ａ）では、初めは温度を高くして硫黄溶液の濃度を高めておき、導電性カーボンへの硫黄の吸着に伴い硫黄溶液の濃度が低下するに従い、硫黄の飽和濃度を超えないように注意しながら、徐々に温度を下げてもよい。
【００３０】
本発明において、導電性カーボンの「表面」とは、ＢＥＴ法により比表面積を測定する際に、窒素ガスが吸着する部分をいい、「被覆する」とは、この窒素ガスが吸着する部分に硫黄が付着することをいう。
【００３１】
＜工程（ｂ）＞
本発明の製造方法では、次に、上記工程（ａ）において表面が硫黄で被覆された導電性カーボンを上記硫黄溶液から分離する工程（ｂ）を行う。
本工程（ｂ）において、上記表面が硫黄で被覆された導電性カーボンを分離する方法としては、特に限定されないが、濾過、遠心分離、デカンテーション等の公知の方法を用いることができる。
上記濾過としては、特に限定されないが、例えば、自然濾過、吸引濾過（減圧濾過）、加圧濾過、遠心濾過等を採用することができる。
このような工程（ｂ）を経ることより、表面が硫黄薄膜で被覆された導電性カーボン（薄膜硫黄被覆導電性カーボン）を得ることができる。
【００３２】
＜工程（ｃ）＞
本発明の製造方法では、上記工程（ｂ）を経て分離された、表面が硫黄で被覆された導電性カーボンを加熱処理する工程（ｃ）を行うことが好ましい。
上記工程（ｃ）を行うことにより、上記表面が硫黄で被覆された導電性カーボンに残存する溶媒をより確実に除去することができるからである。また、導電性カーボンの表面を被覆する硫黄薄膜を導電性カーボンの表面により強固に密着させることができ、固体界面の抵抗（硫黄薄膜と導電性カーボンとの間の抵抗）を低減できる。
なお、本工程（ｃ）においては、複数回の加熱処理を、温度条件を変えながら段階的に行っても良い。
本工程（ｃ）における加熱処理は、特に限定されないが、例えば、アルゴン、窒素、空気等の雰囲気下、１秒間〜５０時間の条件で行えばよい。また、硫黄が昇華しない条件で、減圧して行っても良い。
本工程（ｃ）において、加熱処理（本工程（ｃ）において、複数回の加熱処理を温度条件を変えながら段階的に行う場合には、最後の加熱処理）の温度は、特に限定されないが、６０℃以上であることが好ましく、１００℃以上であることがより好ましい。その理由は、上述の界面抵抗低減効果をより確実に享受することができるためである。
一方、加熱処理の温度の上限は特に限定されないが、２５０℃とすることが好ましい。その理由は、温度を２５０℃より高くしても、上述の界面抵抗低減効果はそれ以上向上しないため、加熱に要するエネルギーが無駄になるからである。
なお、上記加熱処理は、従来公知の乾燥装置を用いて行えばよく、具体的には、例えば、定温乾燥機、送風乾燥機、減圧乾燥機、赤外線乾燥機等を用いて行えばよい。
【００３３】
上記薄膜硫黄被覆導電性カーボンにおいて、上記硫黄薄膜は、膜厚が０．４〜５．０ｎｍであることが好ましい。上記膜厚が０．４ｎｍより薄いと、薄膜硫黄被覆導電性カーボン中の硫黄の量が少なくなり正極合材に対する硫黄の充填率が低くなる。また、上記膜厚が５．０ｎｍを超えると、硫黄薄膜内部の拡散抵抗が増大し、放電容量が低下したり、レート特性が悪化したりする場合がある。
上記硫黄薄膜は、膜厚が１．０〜２．５ｎｍであることがより好ましい。
なお、上記硫黄薄膜の膜厚は、上記薄膜硫黄被覆導電性カーボン中に占める導電性カーボン及び硫黄のそれぞれの重量、並びに、導電性カーボンのＢＥＴ比表面積と硫黄の比重に基づいて算出すればよい。
【００３４】
上記製造方法において、上記硫黄薄膜の膜厚は、導電性カーボンの種類と量、溶媒の種類と量、硫黄溶液の濃度と温度、導電性カーボンの硫黄溶液への浸漬時間、撹拌条件等を調整することにより制御することができる。
【００３５】
上記薄膜硫黄被覆導電性カーボンにおいて、上記硫黄の含有量は、薄膜硫黄被覆導電性カーボン中に、２０〜９５重量％含有されていることが好ましく、５０〜９０重量％含有されていることがより好ましい。
上記硫黄の含有量が９５重量％を超えると、硫黄薄膜の膜厚が厚くなり硫黄内部の拡散抵抗が高くなりすぎる場合があり、一方、上記硫黄の含有量が２０重量％未満では、硫黄の量が少なくなり正極合材中の硫黄の充填率が低くなる場合があるからである。
【００３６】
このような本発明の薄膜硫黄被覆導電性カーボンの製造方法によれば、ＢＥＴ比表面積が５００ｍ２／ｇ以上の導電性カーボンに、均一な硫黄薄膜が形成された薄膜硫黄被覆導電性カーボンを製造することができる。
また、本発明の製造方法により製造された薄膜硫黄被覆導電性カーボンも本発明の１つである。
そして、上記薄膜硫黄被覆導電性カーボンは、硫黄内部の電子及びリチウムイオンの拡散が起こりやすいとの特性を有するため、上記薄膜硫黄被覆導電性カーボンを全固体型リチウム硫黄電池の正極合材に用いることにより、正極合材層当たりの放電容量が大きく、レート特性に優れる全固体型リチウム硫黄電池を提供することができる。
【００３７】
＜＜正極合材＞＞
次に、本発明の正極合材について説明する。
上記正極合材は、本発明の製造方法により製造された薄膜硫黄被覆導電性カーボン及び固体電解質を含む、全固体型リチウム硫黄電池に用いるものであり、正極合材層を形成するための材料である。
【００３８】
上記正極合材において、上記薄膜硫黄被覆導電性カーボンの含有量は、特に限定されないが、上記正極合材中に、４０〜７０重量％含有されていることが好ましい。
上記薄膜硫黄被覆導電性カーボンの含有量が４０重量％未満であると、正極合材中の硫黄の充填率が低くなり、正極合材層当たりの放電容量が小さくなる場合があり、一方、上記薄膜硫黄被覆導電性カーボンの含有量が７０重量％を超えると、固体電解質の充填率が下がることにより正極合材層のイオン伝導率が低下し、正極合材層当たりの放電容量が小さくなる場合がある。
【００３９】
＜固体電解質＞
上記固体電解質としては、特に限定されないが、例えば、ポリエチレンオキサイド系の高分子化合物、ポリオルガノシロキサン鎖及びポリオキシアルキレン鎖の少なくとも一種を含む高分子化合物等の高分子固体電解質等を用いることができる。
また、硫化物系固体電解質及び／又は酸化物系固体電解質等の無機固体電解質を用いることができる。
上記酸化物系固体電解質としては、例えば、リン及び酸素の少なくとも１種とリチウムとを含む無機固体電解質を好適に用いることができる。より具体的には、例えば、Ｌｉ２Ｏ−Ｐ２Ｏ５、Ｌｉ２Ｏ−ＳｉＯ２、Ｌｉ２Ｏ−Ｎｂ２Ｏ５、Ｌｉ２Ｏ−Ｐ２Ｏ５−ＳｉＯ２、Ｌｉ２Ｏ−ＳｉＯ２−Ｂ２Ｏ３、Ｌｉ２Ｏ−Ａｌ２Ｏ３−ＧｅＯ２−Ｐ２Ｏ５、Ｌｉ２Ｏ−Ａｌ２Ｏ３−ＴｉＯ２−Ｐ２Ｏ５等を用いることができる。
上記硫化物系固体電解質としては、例えば、リン及び硫黄の少なくとも１種とリチウムとを含む無機固体電解質を好適に用いることができる。より具体的には、例えば、Ｌｉ２Ｓ−Ｐ２Ｓ５、Ｌｉ２Ｓ−Ｐ２Ｓ５−Ｐ２Ｏ５、Ｌｉ２Ｓ−ＳｉＳ２−ＬｉＩ、Ｌｉ２Ｓ−ＳｉＳ２−ＬｉＢｒ、Ｌｉ２Ｓ−ＳｉＳ２−ＬｉＳｉＯ４等を用いることができる。
これらの固体電解質は、単独で使用しても良いし、２種以上を併用しても良い。
【００４０】
上記固体電解質の含有量は、特に限定されないが、上記正極合材中に、３０〜６０重量％含有されていることが好ましい。
上記固体電解質の含有量が３０重量％未満であると、正極合材層中のリチウムイオン伝導率が低下し、正極合材層当たりの放電容量が小さくなったり、レート特性が悪くなったりする場合があり、一方、上記固体電解質の含有量が６０重量％を超えると、正極合材中の硫黄の充填率が低くなり、正極合材層当たりの放電容量が小さくなる場合がある。
【００４１】
上記正極合材は、必要に応じて、バインダー、溶媒等の任意成分を含んでいても良い。
【００４２】
＜バインダー＞
上記バインダーとしては、特に限定されないが、熱可塑性樹脂や熱硬化性樹脂等を用いることができ、例えば、ポリエチレン、ポリプロピレン、ポリテトラフルオロエチレン（ＰＴＦＥ）、ポリフッ化ビニリデン（ＰＶＤＦ）、スチレンブタジエンゴム、テトラフルオロエチレン−ヘキサフルオロエチレン共重合体、テトラフルオロエチレン−ヘキサフルオロプロピレン共重合体（ＦＥＰ）、テトラフルオロエチレン−パーフルオロアルキルビニルエーテル共重合体（ＰＦＡ）、フッ化ビニリデン−ヘキサフルオロプロピレン共重合体、フッ化ビニリデン−クロロトリフルオロエチレン共重合体、エチレン−テトラフルオロエチレン共重合体（ＥＴＦＥ樹脂）、ポリクロロトリフルオロエチレン（ＰＣＴＦＥ）、フッ化ビニリデン−ペンタフルオロプロピレン共重合体、プロピレン−テトラフルオロエチレン共重合体、エチレン−クロロトリフルオロエチレン共重合体（ＥＣＴＦＥ）、フッ化ビニリデン−ヘキサフルオロプロピレン−テトラフルオロエチレン共重合体、フッ化ビニリデン−パーフルオロメチルビニルエーテル−テトラフルオロエチレン共重合体、エチレン−アクリル酸共重合体等が挙げられる。
これらのバインダーは、単独で使用しても良いし、２種以上を併用してもよい。
上記バインダーの含有量は、特に限定されないが、上記正極合材中に、０．０１〜１０重量％含有されていることが好ましい。
【００４３】
＜溶媒＞
上記溶媒としては、特に限定されないが、例えば、Ｎ，Ｎ―ジメチルアミノプロピルアミン、ジエチレントリアミン等のアミン系溶媒、テトラヒドロフラン等のエーテル系溶媒、メチルエチルケトン等のケトン系溶媒、酢酸メチル等のエステル系溶媒、ジメチルアセトアミド、１−メチル−２−ピロリドン等のアミド系溶媒、トルエン、キシレン、ｎ−ヘキサン、シクロヘキサン等の炭化水素系溶媒等が挙げられる。
これらの溶媒は、単独で使用しても良いし、２種以上を併用しても良い。
上記溶媒の含有量は、特に限定されないが、上記正極合材中に、１０〜９９重量％含有されていることが好ましい。
上記溶媒を含有する正極合材を用いることにより、正極合材層を作製しやすくすることができる。上記溶媒は、正極合材層の作製後、乾燥により除去される。
【００４４】
＜正極合材の作製方法＞
上記正極合材は、薄膜硫黄被覆導電性カーボン及び固体電解質、更には、必要に応じてバインダーや溶媒等の任意成分を混合することにより得ることができる。
これらを混合する方法としては、特に限定されず従来公知の方法を用いることができるが、例えば、遊星ボールミル（フリッチュ社製）、ハイブリダイゼーションシステム（奈良機械製作所社製）、コスモス（川崎重工業社製）、メカノフュージョンシステム（ホソカワミクロン社製）、メカノミル（岡田精工社製）、シータコンポーザ（徳寿工作所社製）、ナノソニックミル（井上製作所社製）、ニーダー（井上製作所社製）、スーパーマスコロイダー（増幸産業社製）、ナノメック・リアクター（テクノアイ社製）、コーネルデスパ（浅田鉄工所社製）、プラネタリミキサ（浅田鉄工所社製）等を用いて混合する方法が挙げられる。
【００４５】
上記正極合材の作製においては、各成分を混合した後、加熱処理を行うことが好ましい。
この理由は、正極合材に含まれる硫黄、導電性カーボン及び固体電解質の接触界面を強固にすることができ、界面抵抗を低減することができるからである。
上記加熱処理は、本発明の薄膜硫黄被覆導電性カーボンの製造方法における工程（ｃ）の加熱処理条件と同様の条件で行えばよい。
【００４６】
このような加熱処理は、上記正極合材の作製に用いた上記薄膜硫黄被覆導電性カーボンとして、上述の薄膜硫黄被覆導電性カーボンの製造方法において、上記工程（ｃ）を行うことなく製造した上記薄膜硫黄被覆導電性カーボンを用いる場合に行うのが特に好適である。
正極合材の作製時に加熱処理を行う効果、即ち、正極合材に含まれる硫黄、導電性カーボン及び固体電解質の界面抵抗低減の効果を特に顕著に享受することができるからである。
【００４７】
＜＜全固体型リチウム硫黄電池＞＞
次に、本発明の全固体型リチウム硫黄電池について、図面を参照しながら説明する。
上記全固体型リチウム硫黄電池は、本発明の正極合材を含む正極合材層、固体電解質層、負極及び集電体を備えた全固体型リチウム硫黄電池である。
【００４８】
本明細書において、「全固体型」とは、電解質として高分子固体電解質及び／又は無機固体電解質を用いたものであり、負極、固体電解質層及び正極合材層に実質的に溶媒を含有しないものをいう。
なお、本明細書において、「実質的に溶媒を含有しない」とは、溶媒が微量に残存しても良いことを意味する。
【００４９】
図１は、全固体型リチウム硫黄電池の実施形態の一例を模式的に表した断面図である。
図１に示すように、全固体型リチウム硫黄電池１０は、負極２、固体電解質層３、正極合材層４が順に積層され、その両側に集電体（負極集電体１、正極集電体５）が配置された構造を備える。
以下、集電体（負極集電体、正極集電体）、負極、固体電解質層、正極合材層のそれぞれについて順に説明する。
【００５０】
＜集電体＞
上記集電体としては、特に限定されないが、例えば、Ａｌ、Ｃｕ、Ｎｉ、ステンレス等を用いることができる。
負極集電体としては、リチウムと合金を作り難い点、及び、薄膜に加工しやすい点から、Ｃｕを用いることが好ましい。
正極集電体としては、薄膜に加工しやすく、安価であるという点でＡｌを用いることが好ましい。
【００５１】
＜負極＞
上記負極としては、リチウムイオンを吸蔵放出する材料を負極活物質として含んでいるものであれば、特に限定されるものではない。ここで、リチウムイオンを吸蔵放出する材料としては、例えば、金属リチウム、リチウム合金、金属酸化物、金属硫化物、リチウムイオンを吸蔵放出する炭素質物質等が挙げられる。
上記リチウム合金としては、例えば、アルミニウム、シリコン、スズ、マグネシウム、インジウム、カルシウム等とリチウムとの合金が挙げられる。上記金属酸化物としては、例えば、スズ酸化物、ケイ素酸化物、リチウムチタン酸化物、ニオブ酸化物、タングステン酸化物等が挙げられる。上記金属硫化物としては、例えば、スズ硫化物やチタン硫化物等が挙げられる。上記リチウムイオンを吸蔵放出する炭素質物質としては、例えば、黒鉛、コークス、メソフェーズピッチ系炭素繊維、球状炭素、樹脂焼成炭素等が挙げられる。
【００５２】
上記負極を得る方法としては、特に限定されないが、上記リチウムイオンを吸蔵放出する材料をプレスする方法、上記リチウムイオンを吸蔵放出する材料と溶媒とを含む負極前駆体分散液を負極集電体に塗布、乾燥後プレスする方法等が挙げられる。
上記負極前駆体分散液に含まれる溶媒としては、上述の正極合材に用いられるものと同様のものを用いることができる。
なお、溶媒は負極前駆体分散液の塗布を助けるために使用され、塗布後は乾燥により除去される。
【００５３】
＜固体電解質層＞
上記固体電解質層は、上記固体電解質を加圧成形する方法、上記固体電解質を溶媒に分散させた後塗布・乾燥させる方法等により得ることができる。
これらの方法により固体電解質層を得る際、固体電解質層の界面抵抗の低減、及び、緻密性の向上を目的に、任意のタイミングで加熱処理を行っても良い。
上記固体電解質を加圧成形する方法としては、特に限定されないが、例えば、負極集電体と正極集電体とで固体電解質を挟み込んでプレスする方法、加圧成形機の治具でプレスする方法等が挙げられる。
上記固体電解質を溶媒に分散させた後塗布・乾燥させる方法により固体電解質層を得る場合には、乾燥後の固体電解質層を上記と同様の方法でプレスしてもよい。
【００５４】
＜正極合材層＞
上記正極合材層は、例えば、正極集電体に上記正極合材を担持させる方法、上記正極合材を加圧成形する方法等により得ることができる。
正極集電体に上記正極合材を担持させる方法としては、特に限定されないが、例えば、加圧成型する方法、有機溶媒等を用いてペースト化した正極合材を正極集電体に塗布、乾燥後プレスするなどして固着する方法等が挙げられる。
正極合材を正極集電体に塗布する方法としては、特に限定されないが、例えば、スリットダイ塗工法、スクリーン塗工法、カーテン塗工法、ナイフ塗工法、グラビア塗工法、静電スプレー法等が挙げられる。
上記正極合材を加圧成形する方法としては、特に限定されないが、例えば、負極集電体及び固体電解質層と、正極集電体との間に正極合材を挟み込んでプレスする方法、加圧成形機の治具でプレスする方法等が挙げられる。
これらの方法により正極合材層を得る際、正極合材層の界面抵抗の低減、及び、緻密性の向上を目的に、任意のタイミングで加熱処理を行っても良い。
【００５５】
上記全固体型リチウム硫黄電池は、上述の負極集電体、負極、固体電解質層、正極合材層、正極集電体のほか、セパレータ等を有していても良い。
【００５６】
＜全固体型リチウム硫黄電池の作製方法＞
上記全固体型リチウム硫黄電池の作製方法は、特に限定されないが、例えば、以下の方法等が挙げられる。
まず、負極集電体と正極集電体とで固体電解質を挟み込んでプレスし、固体電解質層を作製する。次に、一旦、正極集電体を取り除き、固体電解質層の片側に正極合材を堆積し、その両端を集電体（固体電解質層側に負極集電体、正極合材側に正極集電体）で挟み込んでプレスし、固体電解質層の一方の面に正極合材層と正極集電体とを積層し、固体電解質層のもう一方の面に負極集電体を積層する。最後に、一旦、負極集電体を取り除き、固体電解質層の正極合材層側と反対側に負極を入れ、さらに、負極側に負極集電体を入れてプレスし、固体電解質層の他方の面に負極と負極集電体とを積層する。また、上記のように一層ずつプレスしても良いし、二層以上を堆積させて、複数層をまとめてプレスして積層させても良い。このような方法により、全固体型リチウム硫黄電池を作製することができる。
【００５７】
上記全固体型リチウム硫黄電池の形状は、特に限定されないが、例えば、コイン型、ボタン型、シート型、積層型、円筒型、偏平型、角型等が挙げられる。
【００５８】
＜全固体型リチウム硫黄電池の用途＞
上記全固体型リチウム硫黄電池の用途としては、特に限定されないが、例えば、ハイブリッド自動車や電気自動車等、高いエネルギー密度が要求される電気製品に好適に用いることができる。
【実施例】
【００５９】
以下に実施例を挙げて本発明を説明するが、本発明はこれら実施例のみに限定されるものではない。
【００６０】
１．使用原料
以下の実施例及び比較例においては、以下の材料を使用した。
１−１．正極活物質
硫黄（Ａｌｄｒｉｃｈ社製、比重２ｇ／ｃｍ３）
１−２．導電性カーボン
活性炭（クラレケミカル社製、ＹＰ−８０Ｆ（ＢＥＴ比表面積：１，９３３ｍ２／ｇ））
中空シェル構造を有するファーネスブラック（ライオン社製、ケッチェンブラックＥＣ−６００ＪＤ（ＢＥＴ比表面積：１，１５６ｍ２／ｇ））
アセチレンブラック（電気化学工業社製、ＯＳＡＢ（ＢＥＴ比表面積：８５０ｍ２／ｇ））
アセチレンブラック（Ｓｔｒｅｍ Ｃｈｅｍｉｃａｌｓ社製、アセチレンカーボンブラック（ＢＥＴ比表面積：７５ｍ２／ｇ））
１−３．負極材料
リチウムシート（フルウチ化学社製、厚さ０．２５ｍｍ）
インジウムシート（フルウチ化学社製、厚さ０．３０ｍｍ）
１−４．薄膜硫黄被覆導電性カーボン作製用の有機溶媒
シクロヘキサン（和光純薬工業社製、試薬特級）
１−５．固体電解質作製用の原料
硫化リチウム（フルウチ化学社製、Ｌｉ２Ｓ）
五硫化二りん（Ａｌｄｒｉｃｈ社製、Ｐ２Ｓ５）
【００６１】
２．固体電解質の作製方法
露点温度が−７０℃以下のアルゴン雰囲気のグローブボックス（美和製作所社製、ＭＤＢ−１ＫＰ型）内で、硫化リチウム０．４５３ｇと五硫化二りん０．５４７ｇを乳鉢で混合したものと４ｍｍΦのジルコニアボール１８０ｇとを容量８０ｍｌのジルコニア製容器（フリッチュ社製、Ｐｒｅｍｉｕｍ  ｌｉｎｅ  Ｐ−７用）に入れ、遊星ボールミル（フリッチュ社製、Ｐｒｅｍｉｕｍ  ｌｉｎｅ  Ｐ−７）で、自転速度２５０ｒｐｍ、公転速度５００ｒｐｍ（自転と逆回転）で１０時間処理した後、アルゴン雰囲気で２２０℃、２時間加熱して、固体電解質を作製した。
【００６２】
３．全固体型リチウム硫黄電池の作製方法
下記の電池作製は、露点温度が−７０℃以下のアルゴン雰囲気のグローブボックス内で行った。
ポリカーボネート製の円筒管治具（内径１０ｍｍΦ、外径２３ｍｍΦ、高さ２０ｍｍ）の下側から負極集電体としてＳＵＳ３０４製の円筒治具(１０ｍｍΦ、高さ１０ｍｍ)を差し込み、ポリカーボネート製の円筒管治具の上側から固体電解質７０．０ｍｇを入れて、さらに正極集電体としてＳＵＳ３０４製の円筒治具（１０ｍｍΦ、高さ１５ｍｍ）をポリカーボネート製の円筒管治具の上側から差し込んで固体電解質を挟み込み、２００ＭＰａの圧力で１分間プレスすることにより直径１０ｍｍΦ、厚さ約０．６ｍｍの固体電解質層を作製した。
次に、上側から差し込んだＳＵＳ３０４製の円筒治具（正極集電体）を一旦抜き取り、ポリカーボネート製の円筒管内の固体電解質層の上に正極合材１５．０ｍｇを入れ、再び上側からＳＵＳ３０４製の円筒治具（正極集電体）を差し込み、２００ＭＰａの圧力で３分間プレスすることで、直径１０ｍｍΦ、厚さ約０．１ｍｍの正極合材層を形成した。
次に、下側から差し込んだＳＵＳ３０４製の円筒治具（負極集電体）を抜き取り、負極としてリチウムシートを穴あけポンチで直径８ｍｍΦに打ち抜いたものとインジウムシートを穴あけポンチで直径９ｍｍΦに打ち抜いたものを重ねてポリカーボネート製の円筒管治具の下側から入れて、再び下側からＳＵＳ３０４製の円筒治具（負極集電体）を差し込み、８０ＭＰａの圧力で３分間プレスすることでリチウム−インジウム合金負極を形成した。
以上のようにして、下側から順に、負極集電体、リチウム−インジウム合金負極、固体電解質層、正極合材層、正極集電体が積層された全固体型リチウム硫黄電池を作製した。
【００６３】
４．評価方法
下記の実施例及び比較例においては、以下の評価を実施した。
（ａ）ＢＥＴ比表面積
自動比表面積／細孔分布測定装置（日本ベル株式会社製、ＢＥＬＳＯＲＰ−ｍｉｎｉ ＩＩ）を用いて測定し、ＢＥＴ法により測定した。
（ｂ）放電容量
充放電試験装置(アスカ電子社製、ＡＣＤ−Ｍ０１Ａ)を用いて、０．２０ｍＡ（０．２５ｍＡ／ｃｍ２）の電流値で充放電を繰り返し、３サイクル目の放電容量を測定した。
測定した放電容量を、正極合材中の薄膜硫黄被覆導電性カーボン（比較例３、４にあっては、硫黄と導電性カーボンの混合物）に含まれる硫黄の重量（ｇ）で除して得た数値を硫黄当たりの放電容量とし、正極合材層の重量（０．０１５ｇ）で除して得た数値を正極合材層当たりの放電容量とした。
なお、下記表１において、硫黄当たりの放電容量が、理論容量である約１６７２ｍＡｈ／ｇよりも高くなっている実施例がいくつか存在するが、これは、正極合材中の固体電解質に残存する硫化リチウム（Ｌｉ２Ｓ）の一部も正極活物質として働いているためと考えられる。
【００６４】
（比較例１）
硫黄２００ｍｇとシクロヘキサン２０ｇを５０ｍｌのスクリュー管に入れて、マグネチックスターラーで撹拌して硫黄を溶解させた。次に、この硫黄のシクロヘキサン溶液に活性炭１００ｍｇを浸漬し、超音波処理（出力１００Ｗ、発振周波数２８Ｈｚ、４０分間）を行い、活性炭を分散させた。続いて、２５℃で４８時間、マグネチックスターラーで撹拌して活性炭に硫黄を吸着させることにより、硫黄で活性炭を被覆した。
硫黄被覆後の分散液の内、約２ｇを抜き取り遠心分離により表面が硫黄で被覆された活性炭を沈降させ、上澄みの硫黄溶液の固形分含有率を測定したところ、０．６３ｗｔ％であった。もとの硫黄溶液の濃度は０．９９ｗｔ％であるので、７３．０ｍｇの硫黄が１００ｍｇの活性炭を被覆したことになる。従って、表面が硫黄で被覆された活性炭中の硫黄は４２．２ｗｔ％（表１）になる。用いた活性炭のＢＥＴ比表面積は１，９３３ｍ２／ｇなので、比重２ｇ／ｃｍ３の硫黄は０．１９ｎｍの厚みで被覆されていることとなる。
硫黄の被覆量及び膜厚計算のために抜き取った約２ｇ以外の残り全量を吸引ろ過することにより、表面が硫黄で被覆された活性炭を硫黄溶液から分離し、７０℃で１時間加熱処理することにより、１６０．９ｍｇ（収率９３％）の薄膜硫黄被覆活性炭を得た。
次に、露点温度が−７０℃以下のアルゴン雰囲気のグローブボックス内で、５ｍｍΦのジルコニアボール４０ｇと薄膜硫黄被覆活性炭１００ｍｇと固体電解質１００ｍｇを容量４５ｍｌのジルコニア製容器（フリッチュ社製、Ｐｒｅｍｉｕｍ  ｌｉｎｅ  Ｐ−７用）に入れ、遊星ボールミル（フリッチュ社製、Ｐｒｅｍｉｕｍ  ｌｉｎｅ  Ｐ−７）で、自転速度１８５ｒｐｍ、公転速度３７０ｒｐｍ（自転と逆回転）で２時間処理することにより、１４０ｍｇ（収率７０％）の正極合材を得た。
この正極合材を用いて、上述した電池作製方法に従い電池を作製し、放電容量を測定した。
【００６５】
（実施例１）
硫黄５００ｍｇとシクロヘキサン２０ｇを５０ｍｌのスクリュー管に入れて、５０℃に加熱しながら、マグネチックスターラーで撹拌して硫黄を溶解させた。次に、この硫黄のシクロヘキサン溶液に活性炭１００ｍｇを浸漬し、超音波処理（出力１００Ｗ、発振周波数２８Ｈｚ、４０分間）を行い、活性炭を分散させた。続いて、５０℃で１時間マグネチックスターラーを用いて撹拌した後、３時間かけて２５℃まで下げ、その後、２５℃で４８時間撹拌して活性炭に硫黄を吸着させることにより、硫黄で活性炭を被覆した。
硫黄被覆後の分散液の内、約２ｇを抜き取り遠心分離により表面が硫黄で被覆された活性炭を沈降させ、上澄みの硫黄溶液の固形分含有率を測定したところ、０．７８ｗｔ％であった。もとの硫黄溶液の濃度は２．４４ｗｔ％であるので、３４３．５ｍｇの硫黄が１００ｍｇの活性炭を被覆したことになる。従って、表面が硫黄で被覆された活性炭中の硫黄は７７．５ｗｔ％（表１）になる。用いた活性炭のＢＥＴ比表面積は１，９３３ｍ２／ｇなので、比重２ｇ／ｃｍ３の硫黄は０．８９ｎｍの厚みで被覆されていることとなる。
硫黄の被覆量及び膜厚計算のために抜き取った約２ｇ以外の残り全量を吸引ろ過することにより、表面が硫黄で被覆された活性炭を硫黄溶液から分離し、７０℃で１時間加熱処理することにより、４１８．８ｍｇ（収率９４％）の薄膜硫黄被覆活性炭を得た。
次に、露点温度が−７０℃以下のアルゴン雰囲気のグローブボックス内で、５ｍｍΦのジルコニアボール４０ｇと薄膜硫黄被覆活性炭１００ｍｇと固体電解質１００ｍｇを容量４５ｍｌのジルコニア製容器（フリッチュ社製、Ｐｒｅｍｉｕｍ  ｌｉｎｅ  Ｐ−７用）に入れ、遊星ボールミル（フリッチュ社製、Ｐｒｅｍｉｕｍ  ｌｉｎｅ  Ｐ−７）で、自転速度１８５ｒｐｍ、公転速度３７０ｒｐｍ（自転と逆回転）で２時間処理することにより、１４０ｍｇ（収率７０％）の正極合材を得た。
この正極合材を用いて、上述した電池作製方法に従い電池を作製し、放電容量を測定した。
【００６６】
（比較例２）
硫黄２００ｍｇとシクロヘキサン２０ｇを５０ｍｌのスクリュー管に入れて、マグネチックスターラーで撹拌して硫黄を溶解させた。次に、この硫黄のシクロヘキサン溶液にアセチレンブラック（ＢＥＴ比表面積：７５ｍ２／ｇ）１００ｍｇを浸漬し、超音波処理（出力１００Ｗ、発振周波数２８Ｈｚ、４０分間）を行い、アセチレンブラックを分散させた。続いて、２５℃で４８時間、マグネチックスターラーで撹拌してアセチレンブラックに硫黄を吸着させることにより、硫黄でアセチレンブラックを被覆した。
硫黄被覆後の分散液の内、約２ｇを抜き取り遠心分離により表面が硫黄で被覆されたアセチレンブラックを沈降させ、上澄みの硫黄溶液の固形分含有率を測定したところ、０．９４ｗｔ％であった。もとの硫黄溶液の濃度は０．９９ｗｔ％であるので、１１．２ｍｇの硫黄が１００ｍｇのアセチレンブラックを被覆したことになる。従って、表面が硫黄で被覆されたアセチレンブラック中の硫黄は１０．１ｗｔ％（表１）になる。用いたアセチレンブラックのＢＥＴ比表面積は７５ｍ２／ｇなので、比重２ｇ／ｃｍ３の硫黄は０．７５ｎｍの厚みで被覆されていることとなる。
硫黄の被覆量及び膜厚計算のために抜き取った約２ｇ以外の残り全量を吸引ろ過することにより、表面が硫黄で被覆されたアセチレンブラックを硫黄溶液から分離し、１６０℃で１時間加熱処理することにより、１０２．１ｍｇ（収率９２％）の薄膜硫黄被覆アセチレンブラックを得た。
次に、露点温度が−７０℃以下のアルゴン雰囲気のグローブボックス内で、５ｍｍΦのジルコニアボール４０ｇと薄膜硫黄被覆アセチレンブラック１００ｍｇと固体電解質１００ｍｇを容量４５ｍｌのジルコニア製容器（フリッチュ社製、Ｐｒｅｍｉｕｍ  ｌｉｎｅ  Ｐ−７用）に入れ、遊星ボールミル（フリッチュ社製、Ｐｒｅｍｉｕｍ  ｌｉｎｅ  Ｐ−７）で、自転速度１８５ｒｐｍ、公転速度３７０ｒｐｍ（自転と逆回転）で２時間処理することにより、１４３ｍｇ（収率７２％）の正極合材を得た。
この正極合材を用いて、上述した電池作製方法に従い電池を作製し、放電容量を測定した。
【００６７】
（比較例３）
露点温度が−７０℃以下のアルゴン雰囲気のグローブボックス内で、５ｍｍΦのジルコニアボール４０ｇと硫黄６８．４ｍｇとアセチレンブラック（ＢＥＴ比表面積：８５０ｍ２／ｇ）３１．６ｍｇを容量４５ｍｌのジルコニア製容器（フリッチュ社製、Ｐｒｅｍｉｕｍ  ｌｉｎｅ  Ｐ−７用）に入れ、遊星ボールミル（フリッチュ社製、Ｐｒｅｍｉｕｍ  ｌｉｎｅ  Ｐ−７）で、自転速度１８５ｒｐｍ、公転速度３７０ｒｐｍ（自転と逆回転）で１時間処理し、その後２５℃で１時間加熱処理し、続いて固体電解質１００ｍｇを加えて、さらに遊星ボールミルで、自転速度１８５ｒｐｍ、公転速度３７０ｒｐｍ（自転と逆回転）で２時間処理することにより、１４２ｍｇ（収率７１％）の正極合材を得た。
この正極合材を用いて、上述した電池作製方法に従い電池を作製し、放電容量を測定した。
【００６８】
（比較例４）
露点温度が−７０℃以下のアルゴン雰囲気のグローブボックス内で、５ｍｍΦのジルコニアボール４０ｇと硫黄６８．４ｍｇとアセチレンブラック（ＢＥＴ比表面積：８５０ｍ２／ｇ）３１．６ｍｇを容量４５ｍｌのジルコニア製容器（フリッチュ社製、Ｐｒｅｍｉｕｍ  ｌｉｎｅ  Ｐ−７用）に入れ、遊星ボールミル（フリッチュ社製、Ｐｒｅｍｉｕｍ  ｌｉｎｅ  Ｐ−７）で、自転速度１８５ｒｐｍ、公転速度３７０ｒｐｍ（自転と逆回転）で１時間処理し、その後１６０℃で１時間加熱処理し、続いて固体電解質１００ｍｇを加えて、さらに遊星ボールミルで、自転速度１８５ｒｐｍ、公転速度３７０ｒｐｍ（自転と逆回転）で２時間処理することにより、１４２ｍｇ（収率７１％）の正極合材を得た。
この正極合材を用いて、上述した電池作製方法に従い電池を作製し、放電容量を測定した。
【００６９】
（実施例２）
硫黄４００ｍｇとシクロヘキサン２０ｇを５０ｍｌのスクリュー管に入れて、５０℃に加熱しながら、マグネチックスターラーで撹拌して硫黄を溶解させた。次に、この硫黄のシクロヘキサン溶液にアセチレンブラック（ＢＥＴ比表面積：８５０ｍ２／ｇ）１００ｍｇを浸漬し、超音波処理（出力１００Ｗ、発振周波数２８Ｈｚ、４０分間）を行い、アセチレンブラックを分散させた。続いて、５０℃で１時間マグネチックスターラーを用いて撹拌した後、３時間かけて２５℃まで下げ、その後、２５℃で４８時間撹拌してアセチレンブラックに硫黄を吸着させることにより、硫黄でアセチレンブラックを被覆した。
硫黄被覆後の分散液の内、約２ｇを抜き取り遠心分離により表面が硫黄で被覆されたアセチレンブラックを沈降させ、上澄みの硫黄溶液の固形分含有率を測定したところ、０．９１ｗｔ％であった。もとの硫黄溶液の濃度は１．９６ｗｔ％であるので、２１６．８ｍｇの硫黄が１００ｍｇのアセチレンブラックを被覆したことになる。従って、表面が硫黄で被覆されたアセチレンブラック中の硫黄は６８．４ｗｔ％（表１）になる。用いたアセチレンブラックのＢＥＴ比表面積は８５０ｍ２／ｇなので、比重２ｇ／ｃｍ３の硫黄は１．２８ｎｍの厚みで被覆されていることとなる。
硫黄の被覆量及び膜厚計算のために抜き取った約２ｇ以外の残り全量を吸引ろ過することにより、表面が硫黄で被覆されたアセチレンブラックを硫黄溶液から分離し、２５℃で１時間加熱処理することにより、２９８．２ｍｇ（収率９４％）の薄膜硫黄被覆アセチレンブラックを得た。
次に、露点温度が−７０℃以下のアルゴン雰囲気のグローブボックス内で、５ｍｍΦのジルコニアボール４０ｇと薄膜硫黄被覆アセチレンブラック１００ｍｇと固体電解質１００ｍｇを容量４５ｍｌのジルコニア製容器（フリッチュ社製、Ｐｒｅｍｉｕｍ  ｌｉｎｅ  Ｐ−７用）に入れ、遊星ボールミル（フリッチュ社製、Ｐｒｅｍｉｕｍ  ｌｉｎｅ  Ｐ−７）で、自転速度１８５ｒｐｍ、公転速度３７０ｒｐｍ（自転と逆回転）で２時間処理することにより、１３８ｍｇ（収率６９％）の正極合材を得た。
この正極合材を用いて、上述した電池作製方法に従い電池を作製し、放電容量を測定した。
【００７０】
（実施例３）
実施例２と同じ方法で、硫黄でアセチレンブラックを被覆した。
硫黄被覆後の分散液の内、約２ｇを抜き取り遠心分離により表面が硫黄で被覆されたアセチレンブラックを沈降させ、上澄みの硫黄溶液の固形分含有率を測定したところ、０．９１ｗｔ％であった。もとの硫黄溶液の濃度は１．９６ｗｔ％であるので、２１６．８ｍｇの硫黄が１００ｍｇのアセチレンブラックを被覆したことになる。従って、表面が硫黄で被覆されたアセチレンブラック中の硫黄は６８．４ｗｔ％（表１）になる。用いたアセチレンブラックのＢＥＴ比表面積は８５０ｍ２／ｇなので、比重２ｇ／ｃｍ３の硫黄は１．２８ｎｍの厚みで被覆されていることとなる。
硫黄の被覆量及び膜厚計算のために抜き取った約２ｇ以外の残り全量を吸引ろ過することにより、表面が硫黄で被覆されたアセチレンブラックを硫黄溶液から分離し、１６０℃で１時間加熱処理することにより、２９５．２ｍｇ（収率９３％）の薄膜硫黄被覆アセチレンブラックを得た。
次に、露点温度が−７０℃以下のアルゴン雰囲気のグローブボックス内で、５ｍｍΦのジルコニアボール４０ｇと薄膜硫黄被覆アセチレンブラック１００ｍｇと固体電解質１００ｍｇを容量４５ｍｌのジルコニア製容器（フリッチュ社製、Ｐｒｅｍｉｕｍ  ｌｉｎｅ  Ｐ−７用）に入れ、遊星ボールミル（フリッチュ社製、Ｐｒｅｍｉｕｍ  ｌｉｎｅ  Ｐ−７）で、自転速度１８５ｒｐｍ、公転速度３７０ｒｐｍ（自転と逆回転）で２時間処理することにより、１４０ｍｇ（収率７０％）の正極合材を得た。
この正極合材を用いて、上述した電池作製方法に従い電池を作製し、放電容量を測定した。
【００７１】
（比較例５）
硫黄２００ｍｇとシクロヘキサン２０ｇを５０ｍｌのスクリュー管に入れて、マグネチックスターラーで撹拌して硫黄を溶解させた。次に、この硫黄のシクロヘキサン溶液に中空シェル構造を有するファーネスブラック（ＢＥＴ比表面積：１，１５６ｍ２／ｇ）１００ｍｇを浸漬し、超音波処理（出力１００Ｗ、発振周波数２８Ｈｚ、４０分間）を行い、ファーネスブラックを分散させた。続いて、２５℃で４８時間、マグネチックスターラーで撹拌してファーネスブラックに硫黄を吸着させることにより、硫黄でファーネスブラックを被覆した。
硫黄被覆後の分散液の内、約２ｇを抜き取り遠心分離により表面が硫黄で被覆されたファーネスブラックを沈降させ、上澄みの硫黄溶液の固形分含有率を測定したところ、０．７８ｗｔ％であった。もとの硫黄溶液の濃度は０．９９ｗｔ％であるので、４３．２ｍｇの硫黄が１００ｍｇのファーネスブラックを被覆したことになる。従って、表面が硫黄で被覆されたファーネスブラック中の硫黄は３０．２ｗｔ％（表１）になる。用いたファーネスブラックのＢＥＴ比表面積は１，１５６ｍ２／ｇなので、比重２ｇ／ｃｍ３の硫黄は０．１９ｎｍの厚みで被覆されていることとなる。
硫黄の被覆量及び膜厚計算のために抜き取った約２ｇ以外の残り全量を吸引ろ過することにより、表面が硫黄で被覆されたファーネスブラックを硫黄溶液から分離し、１６０℃で１時間加熱処理することにより、１３２．１ｍｇ（収率９２％）の薄膜硫黄被覆ファーネスブラックを得た。
次に、露点温度が−７０℃以下のアルゴン雰囲気のグローブボックス内で、５ｍｍΦのジルコニアボール４０ｇと薄膜硫黄被覆ファーネスブラック１００ｍｇと固体電解質１００ｍｇを容量４５ｍｌのジルコニア製容器（フリッチュ社製、Ｐｒｅｍｉｕｍ  ｌｉｎｅ  Ｐ−７用）に入れ、遊星ボールミル（フリッチュ社製、Ｐｒｅｍｉｕｍ  ｌｉｎｅ  Ｐ−７）で、自転速度１８５ｒｐｍ、公転速度３７０ｒｐｍ（自転と逆回転）で２時間処理することにより、１４０ｍｇ（収率７０％）の正極合材を得た。
この正極合材を用いて、上述した電池作製方法に従い電池を作製し、放電容量を測定した。
【００７２】
（実施例４）
硫黄２７５ｍｇとシクロヘキサン２０ｇを５０ｍｌのスクリュー管に入れて、５０℃に加熱しながら、マグネチックスターラーで撹拌して硫黄を溶解させた。次に、この硫黄のシクロヘキサン溶液に中空シェル構造を有するファーネスブラック（ＢＥＴ比表面積：１，１５６ｍ２／ｇ）１００ｍｇを浸漬し、超音波処理（出力１００Ｗ、発振周波数２８Ｈｚ、４０分間）を行い、ファーネスブラックを分散させた。続いて、５０℃で１時間マグネチックスターラーを用いて撹拌した後、３時間かけて２５℃まで下げ、その後、２５℃で４８時間撹拌してファーネスブラックに硫黄を吸着させることにより、硫黄でファーネスブラックを被覆した。
硫黄被覆後の分散液の内、約２ｇを抜き取り遠心分離により表面が硫黄で被覆されたファーネスブラックを沈降させ、上澄みの硫黄溶液の固形分含有率を測定したところ、０．８４ｗｔ％であった。もとの硫黄溶液の濃度は１．３６ｗｔ％であるので、１０６．０ｍｇの硫黄が１００ｍｇのファーネスブラックを被覆したことになる。従って、表面が硫黄で被覆されたファーネスブラック中の硫黄は５１．５ｗｔ％（表１）になる。用いたファーネスブラックのＢＥＴ比表面積は１，１５６ｍ２／ｇなので、比重２ｇ／ｃｍ３の硫黄は０．４６ｎｍの厚みで被覆されていることとなる。
硫黄の被覆量及び膜厚計算のために抜き取った約２ｇ以外の残り全量を吸引ろ過することにより、表面が硫黄で被覆されたファーネスブラックを硫黄溶液から分離し、１６０℃で１時間加熱処理することにより、１９３．５ｍｇ（収率９４％）の薄膜硫黄被覆ファーネスブラックを得た。
次に、露点温度が−７０℃以下のアルゴン雰囲気のグローブボックス内で、５ｍｍΦのジルコニアボール４０ｇと薄膜硫黄被覆ファーネスブラック１００ｍｇと固体電解質１００ｍｇを容量４５ｍｌのジルコニア製容器（フリッチュ社製、Ｐｒｅｍｉｕｍ  ｌｉｎｅ  Ｐ−７用）に入れ、遊星ボールミル（フリッチュ社製、Ｐｒｅｍｉｕｍ  ｌｉｎｅ  Ｐ−７）で、自転速度１８５ｒｐｍ、公転速度３７０ｒｐｍ（自転と逆回転）で２時間処理することにより、１３９ｍｇ（収率７０％）の正極合材を得た。
この正極合材を用いて、上述した電池作製方法に従い電池を作製し、放電容量を測定した。
【００７３】
（実施例５）
硫黄５００ｍｇとシクロヘキサン２０ｇを５０ｍｌのスクリュー管に入れて、５０℃に加熱しながら、マグネチックスターラーで撹拌して硫黄を溶解させた。次に、この硫黄のシクロヘキサン溶液に中空シェル構造を有するファーネスブラック（ＢＥＴ比表面積：１，１５６ｍ２／ｇ）１００ｍｇを浸漬し、超音波処理（出力１００Ｗ、発振周波数２８Ｈｚ、４０分間）を行い、ファーネスブラックを分散させた。続いて、５０℃で１時間マグネチックスターラーを用いて撹拌した後、３時間かけて２５℃まで下げ、その後、２５℃で４８時間撹拌してファーネスブラックに硫黄を吸着させることにより、硫黄でファーネスブラックを被覆した。
硫黄被覆後の分散液の内、約２ｇを抜き取り遠心分離により表面が硫黄で被覆されたファーネスブラックを沈降させ、上澄みの硫黄溶液の固形分含有率を測定したところ、１．０９ｗｔ％であった。もとの硫黄溶液の濃度は２．４４ｗｔ％であるので、２８０．１ｍｇの硫黄が１００ｍｇのファーネスブラックを被覆したことになる。従って、表面が硫黄で被覆されたファーネスブラック中の硫黄は７３．７ｗｔ％（表１）になる。用いたファーネスブラックのＢＥＴ比表面積は１，１５６ｍ２／ｇなので、比重２ｇ／ｃｍ３の硫黄は１．２１ｎｍの厚みで被覆されていることとなる。
硫黄の被覆量及び膜厚計算のために抜き取った約２ｇ以外の残り全量を吸引ろ過することにより、表面が硫黄で被覆されたファーネスブラックを硫黄溶液から分離し、１６０℃で１時間加熱処理することにより、３５７．２ｍｇ（収率９４％）の薄膜硫黄被覆ファーネスブラックを得た。
次に、露点温度が−７０℃以下のアルゴン雰囲気のグローブボックス内で、５ｍｍΦのジルコニアボール４０ｇと薄膜硫黄被覆ファーネスブラック１００ｍｇと固体電解質１００ｍｇを容量４５ｍｌのジルコニア製容器（フリッチュ社製、Ｐｒｅｍｉｕｍ  ｌｉｎｅ  Ｐ−７用）に入れ、遊星ボールミル（フリッチュ社製、Ｐｒｅｍｉｕｍ  ｌｉｎｅ  Ｐ−７）で、自転速度１８５ｒｐｍ、公転速度３７０ｒｐｍ（自転と逆回転）で２時間処理することにより、１３９ｍｇ（収率７０％）の正極合材を得た。
この正極合材を用いて、上述した電池作製方法に従い電池を作製し、放電容量を測定した。
【００７４】
（実施例６）
硫黄１，０００ｍｇとシクロヘキサン２０ｇを５０ｍｌのスクリュー管に入れて、５０℃に加熱しながら、マグネチックスターラーで撹拌して硫黄を溶解させた。次に、この硫黄のシクロヘキサン溶液に中空シェル構造を有するファーネスブラック（ＢＥＴ比表面積：１，１５６ｍ２／ｇ）１４５ｍｇを浸漬し、超音波処理（出力１００Ｗ、発振周波数２８Ｈｚ、４０分間）を行い、ファーネスブラックを分散させた。続いて、５０℃で１時間マグネチックスターラーを用いて撹拌した後、３時間かけて２５℃まで下げ、その後、２５℃で４８時間撹拌し、続いて３時間かけて１５℃まで下げ、その後、１５℃で４８時間撹拌してファーネスブラックに硫黄を吸着させることにより、硫黄でファーネスブラックを被覆した。
硫黄被覆後の分散液の内、約２ｇを抜き取り遠心分離により表面が硫黄で被覆されたファーネスブラックを沈降させ、上澄みの硫黄溶液の固形分含有率を測定したところ、０．９２ｗｔ％であった。もとの硫黄溶液の濃度は４．７６ｗｔ％であるので、８１４．３ｍｇの硫黄が１４５ｍｇのファーネスブラックを被覆したことになる。従って、表面が硫黄で被覆されたファーネスブラック中の硫黄は８４．９ｗｔ％（表１）になる。用いたファーネスブラックのＢＥＴ比表面積は１，１５６ｍ２／ｇなので、比重２ｇ／ｃｍ３の硫黄は２．４３ｎｍの厚みで被覆されていることとなる。
硫黄の被覆量及び膜厚計算のために抜き取った約２ｇ以外の残り全量を吸引ろ過することにより、表面が硫黄で被覆されたファーネスブラックを硫黄溶液から分離し、１６０℃で１時間加熱処理することにより、９１１．９ｍｇ（収率９５％）の薄膜硫黄被覆ファーネスブラックを得た。
次に、露点温度が−７０℃以下のアルゴン雰囲気のグローブボックス内で、５ｍｍΦのジルコニアボール４０ｇと薄膜硫黄被覆ファーネスブラック１００ｍｇと固体電解質１００ｍｇを容量４５ｍｌのジルコニア製容器（フリッチュ社製、Ｐｒｅｍｉｕｍ  ｌｉｎｅ  Ｐ−７用）に入れ、遊星ボールミル（フリッチュ社製、Ｐｒｅｍｉｕｍ  ｌｉｎｅ  Ｐ−７）で、自転速度１８５ｒｐｍ、公転速度３７０ｒｐｍ（自転と逆回転）で２時間処理することにより、１４３ｍｇ（収率７２％）の正極合材を得た。
この正極合材を用いて、上述した電池作製方法に従い電池を作製し、放電容量を測定した。
【００７５】
（実施例７）
硫黄１，０００ｍｇとシクロヘキサン２０ｇを５０ｍｌのスクリュー管に入れて、５０℃に加熱しながら、マグネチックスターラーで撹拌して硫黄を溶解させた。次に、この硫黄のシクロヘキサン溶液に中空シェル構造を有するファーネスブラック（ＢＥＴ比表面積：１，１５６ｍ２／ｇ）１０５ｍｇを浸漬し、超音波処理（出力１００Ｗ、発振周波数２８Ｈｚ、４０分間）を行い、ファーネスブラックを分散させた。続いて、５０℃で１時間マグネチックスターラーを用いて撹拌した後、３時間かけて２５℃まで下げ、その後、２５℃で４８時間撹拌し、続いて３時間かけて１５℃まで下げ、その後、１５℃で４８時間撹拌してファーネスブラックに硫黄を吸着させることにより、硫黄でファーネスブラックを被覆した。
硫黄被覆後の分散液の内、約２ｇを抜き取り遠心分離により表面が硫黄で被覆されたファーネスブラックを沈降させ、上澄みの硫黄溶液の固形分含有率を測定したところ、１．０２ｗｔ％であった。もとの硫黄溶液の濃度は４．７６ｗｔ％であるので、７９３．９ｍｇの硫黄が１０５ｍｇのファーネスブラックを被覆したことになる。従って、表面が硫黄で被覆されたファーネスブラック中の硫黄は８８．３ｗｔ％（表１）になる。用いたファーネスブラックのＢＥＴ比表面積は１，１５６ｍ２／ｇなので、比重２ｇ／ｃｍ３の硫黄は３．２７ｎｍの厚みで被覆されていることとなる。
硫黄の被覆量及び膜厚計算のために抜き取った約２ｇ以外の残り全量を吸引ろ過することにより、表面が硫黄で被覆されたファーネスブラックを硫黄溶液から分離し、１６０℃で１時間加熱処理することにより、８５５．３ｍｇ（収率９５％）の薄膜硫黄被覆ファーネスブラックを得た。
次に、露点温度が−７０℃以下のアルゴン雰囲気のグローブボックス内で、５ｍｍΦのジルコニアボール４０ｇと薄膜硫黄被覆ファーネスブラック１００ｍｇと固体電解質１００ｍｇを容量４５ｍｌのジルコニア製容器（フリッチュ社製、Ｐｒｅｍｉｕｍ  ｌｉｎｅ  Ｐ−７用）に入れ、遊星ボールミル（フリッチュ社製、Ｐｒｅｍｉｕｍ  ｌｉｎｅ  Ｐ−７）で、自転速度１８５ｒｐｍ、公転速度３７０ｒｐｍ（自転と逆回転）で２時間処理することにより、１４２ｍｇ（収率７１％）の正極合材を得た。
この正極合材を用いて、上述した電池作製方法に従い電池を作製し、放電容量を測定した。
【００７６】
（実施例８）
硫黄１，０００ｍｇとシクロヘキサン２０ｇを５０ｍｌのスクリュー管に入れて、５０℃に加熱しながら、マグネチックスターラーで撹拌して硫黄を溶解させた。次に、この硫黄のシクロヘキサン溶液に中空シェル構造を有するファーネスブラック（ＢＥＴ比表面積：１，１５６ｍ２／ｇ）７０ｍｇを浸漬し、超音波処理（出力１００Ｗ、発振周波数２８Ｈｚ、４０分間）を行い、ファーネスブラックを分散させた。続いて、５０℃で１時間マグネチックスターラーを用いて撹拌した後、３時間かけて２５℃まで下げ、その後、２５℃で４８時間撹拌し、続いて３時間かけて１５℃まで下げ、その後、１５℃で４８時間撹拌してファーネスブラックに硫黄を吸着させることにより、硫黄でファーネスブラックを被覆した。
硫黄被覆後の分散液の内、約２ｇを抜き取り遠心分離により表面が硫黄で被覆されたファーネスブラックを沈降させ、上澄みの硫黄溶液の固形分含有率を測定したところ、１．０５ｗｔ％であった。もとの硫黄溶液の濃度は４．７６ｗｔ％であるので、７８７．８ｍｇの硫黄が７０ｍｇのファーネスブラックを被覆したことになる。従って、表面が硫黄で被覆されたファーネスブラック中の硫黄は９１．８ｗｔ％（表１）になる。用いたファーネスブラックのＢＥＴ比表面積は１，１５６ｍ２／ｇなので、比重２ｇ／ｃｍ３の硫黄は４．８７ｎｍの厚みで被覆されていることとなる。
硫黄の被覆量及び膜厚計算のために抜き取った約２ｇ以外の残り全量を吸引ろ過することにより、表面が硫黄で被覆されたファーネスブラックを硫黄溶液から分離し、１６０℃で１時間加熱処理することにより、８１３．４ｍｇ（収率９５％）の薄膜硫黄被覆ファーネスブラックを得た。
次に、露点温度が−７０℃以下のアルゴン雰囲気のグローブボックス内で、５ｍｍΦのジルコニアボール４０ｇと薄膜硫黄被覆ファーネスブラック１００ｍｇと固体電解質１００ｍｇを容量４５ｍｌのジルコニア製容器（フリッチュ社製、Ｐｒｅｍｉｕｍ  ｌｉｎｅ  Ｐ−７用）に入れ、遊星ボールミル（フリッチュ社製、Ｐｒｅｍｉｕｍ  ｌｉｎｅ  Ｐ−７）で、自転速度１８５ｒｐｍ、公転速度３７０ｒｐｍ（自転と逆回転）で２時間処理することにより、１３９ｍｇ（収率７０％）の正極合材を得た。
この正極合材を用いて、上述した電池作製方法に従い電池を作製し、放電容量を測定した。
【００７７】
（比較例６）
硫黄１，０００ｍｇとシクロヘキサン２０ｇを５０ｍｌのスクリュー管に入れて、５０℃に加熱しながら、マグネチックスターラーで撹拌して硫黄を溶解させた。次に、この硫黄のシクロヘキサン溶液に中空シェル構造を有するファーネスブラック（ＢＥＴ比表面積：１，１５６ｍ２／ｇ）６０ｍｇを浸漬し、超音波処理（出力１００Ｗ、発振周波数２８Ｈｚ、４０分間）を行い、ファーネスブラックを分散させた。続いて、５０℃で１時間マグネチックスターラーを用いて撹拌した後、３時間かけて２５℃まで下げ、その後、２５℃で４８時間撹拌し、続いて３時間かけて１５℃まで下げ、その後、１５℃で４８時間撹拌してファーネスブラックに硫黄を吸着させることにより、硫黄でファーネスブラックを被覆した。
硫黄被覆後の分散液の内、約２ｇを抜き取り遠心分離により表面が硫黄で被覆されたファーネスブラックを沈降させ、上澄みの硫黄溶液の固形分含有率を測定したところ、１．１０ｗｔ％であった。もとの硫黄溶液の濃度は４．７６ｗｔ％であるので、７７７．６ｍｇの硫黄が６０ｍｇのファーネスブラックを被覆したことになる。従って、表面が硫黄で被覆されたファーネスブラック中の硫黄は９２．８ｗｔ％（表１）になる。用いたファーネスブラックのＢＥＴ比表面積は１，１５６ｍ２／ｇなので、比重２ｇ／ｃｍ３の硫黄は５．６１ｎｍの厚みで被覆されていることとなる。
硫黄の被覆量及び膜厚計算のために抜き取った約２ｇ以外の残り全量を吸引ろ過することにより、表面が硫黄で被覆されたファーネスブラックを硫黄溶液から分離し、１６０℃で１時間加熱処理することにより、７９２．６ｍｇ（収率９５％）の薄膜硫黄被覆ファーネスブラックを得た。
次に、露点温度が−７０℃以下のアルゴン雰囲気のグローブボックス内で、５ｍｍΦのジルコニアボール４０ｇと薄膜硫黄被覆ファーネスブラック１００ｍｇと固体電解質１００ｍｇを容量４５ｍｌのジルコニア製容器（フリッチュ社製、Ｐｒｅｍｉｕｍ  ｌｉｎｅ  Ｐ−７用）に入れ、遊星ボールミル（フリッチュ社製、Ｐｒｅｍｉｕｍ  ｌｉｎｅ  Ｐ−７）で、自転速度１８５ｒｐｍ、公転速度３７０ｒｐｍ（自転と逆回転）で２時間処理することにより、１４２ｍｇ（収率７１％）の正極合材を得た。
この正極合材を用いて、上述した電池作製方法に従い電池を作製し、放電容量を測定した。
【００７８】
（実施例９）
硫黄９００ｍｇとシクロヘキサン２４ｇを５０ｍｌのスクリュー管に入れて、５０℃に加熱しながら、マグネチックスターラーで撹拌して硫黄を溶解させた。次に、この硫黄のシクロヘキサン溶液に中空シェル構造を有するファーネスブラック（ＢＥＴ比表面積：１，１５６ｍ２／ｇ）１７４ｍｇを浸漬し、超音波処理（出力１００Ｗ、発振周波数２８Ｈｚ、４０分間）を行い、ファーネスブラックを分散させた。続いて、５０℃で１時間マグネチックスターラーを用いて撹拌した後、３時間かけて２５℃まで下げ、その後、２５℃で４８時間撹拌し、続いて３時間かけて１５℃まで下げ、その後、１５℃で４８時間撹拌してファーネスブラックに硫黄を吸着させることにより、硫黄でファーネスブラックを被覆した。
硫黄被覆後の分散液の内、約２ｇを抜き取り遠心分離により表面が硫黄で被覆されたファーネスブラックを沈降させ、上澄みの硫黄溶液の固形分含有率を測定したところ、０．９７ｗｔ％であった。もとの硫黄溶液の濃度は３．６１ｗｔ％であるので、６６４．９ｍｇの硫黄が１７４ｍｇのファーネスブラックを被覆したことになる。従って、表面が硫黄で被覆されたファーネスブラック中の硫黄は７９．３ｗｔ％（表１）になる。用いたファーネスブラックのＢＥＴ比表面積は１，１５６ｍ２／ｇなので、比重２ｇ／ｃｍ３の硫黄は１．６５ｎｍの厚みで被覆されていることとなる。
硫黄の被覆量及び膜厚計算のために抜き取った約２ｇ以外の残り全量を吸引ろ過することにより、表面が硫黄で被覆されたファーネスブラックを硫黄溶液から分離し、２５℃で１時間加熱処理することにより、７９２．２ｍｇ（収率９４％）の薄膜硫黄被覆ファーネスブラックを得た。
次に、露点温度が−７０℃以下のアルゴン雰囲気のグローブボックス内で、５ｍｍΦのジルコニアボール４０ｇと薄膜硫黄被覆ファーネスブラック１００ｍｇと固体電解質１００ｍｇを容量４５ｍｌのジルコニア製容器（フリッチュ社製、Ｐｒｅｍｉｕｍ  ｌｉｎｅ  Ｐ−７用）に入れ、遊星ボールミル（フリッチュ社製、Ｐｒｅｍｉｕｍ  ｌｉｎｅ  Ｐ−７）で、自転速度１８５ｒｐｍ、公転速度３７０ｒｐｍ（自転と逆回転）で２時間処理することにより、１４３ｍｇ（収率７２％）の正極合材を得た。
この正極合材を用いて、上述した電池作製方法に従い電池を作製し、放電容量を測定した。
【００７９】
（実施例１０）
露点温度が−７０℃以下のアルゴン雰囲気のグローブボックス内で、５ｍｍΦのジルコニアボール４０ｇと、実施例９で得た薄膜硫黄被覆ファーネスブラック１００ｍｇをさらに４０℃で１時間加熱処理したものと、固体電解質１００ｍｇを容量４５ｍｌのジルコニア製容器（フリッチュ社製、Ｐｒｅｍｉｕｍ  ｌｉｎｅ  Ｐ−７用）に入れ、遊星ボールミル（フリッチュ社製、Ｐｒｅｍｉｕｍ  ｌｉｎｅ  Ｐ−７）で、自転速度１８５ｒｐｍ、公転速度３７０ｒｐｍ（自転と逆回転）で２時間処理することにより、１４２ｍｇ（収率７１％）の正極合材を得た。
この正極合材を用いて、上述した電池作製方法に従い電池を作製し、放電容量を測定した。
【００８０】
（実施例１１）
露点温度が−７０℃以下のアルゴン雰囲気のグローブボックス内で、５ｍｍΦのジルコニアボール４０ｇと、実施例９で得た薄膜硫黄被覆ファーネスブラック１００ｍｇをさらに６０℃で１時間加熱処理したものと、固体電解質１００ｍｇを容量４５ｍｌのジルコニア製容器（フリッチュ社製、Ｐｒｅｍｉｕｍ  ｌｉｎｅ  Ｐ−７用）に入れ、遊星ボールミル（フリッチュ社製、Ｐｒｅｍｉｕｍ  ｌｉｎｅ  Ｐ−７）で、自転速度１８５ｒｐｍ、公転速度３７０ｒｐｍ（自転と逆回転）で２時間処理することにより、１４３ｍｇ（収率７２％）の正極合材を得た。
この正極合材を用いて、上述した電池作製方法に従い電池を作製し、放電容量を測定した。
【００８１】
（実施例１２）
露点温度が−７０℃以下のアルゴン雰囲気のグローブボックス内で、５ｍｍΦのジルコニアボール４０ｇと、実施例９で得た薄膜硫黄被覆ファーネスブラック１００ｍｇをさらに８０℃で１時間加熱処理したものと、固体電解質１００ｍｇを容量４５ｍｌのジルコニア製容器（フリッチュ社製、Ｐｒｅｍｉｕｍ  ｌｉｎｅ  Ｐ−７用）に入れ、遊星ボールミル（フリッチュ社製、Ｐｒｅｍｉｕｍ  ｌｉｎｅ  Ｐ−７）で、自転速度１８５ｒｐｍ、公転速度３７０ｒｐｍ（自転と逆回転）で２時間処理することにより、１４０ｍｇ（収率７０％）の正極合材を得た。
この正極合材を用いて、上述した電池作製方法に従い電池を作製し、放電容量を測定した。
【００８２】
（実施例１３）
露点温度が−７０℃以下のアルゴン雰囲気のグローブボックス内で、５ｍｍΦのジルコニアボール４０ｇと、実施例９で得た薄膜硫黄被覆ファーネスブラック１００ｍｇをさらに１００℃で１時間加熱処理したものと、固体電解質１００ｍｇを容量４５ｍｌのジルコニア製容器（フリッチュ社製、Ｐｒｅｍｉｕｍ  ｌｉｎｅ  Ｐ−７用）に入れ、遊星ボールミル（フリッチュ社製、Ｐｒｅｍｉｕｍ  ｌｉｎｅ  Ｐ−７）で、自転速度１８５ｒｐｍ、公転速度３７０ｒｐｍ（自転と逆回転）で２時間処理することにより、１４１ｍｇ（収率７１％）の正極合材を得た。
この正極合材を用いて、上述した電池作製方法に従い電池を作製し、放電容量を測定した。
【００８３】
（実施例１４）
露点温度が−７０℃以下のアルゴン雰囲気のグローブボックス内で、５ｍｍΦのジルコニアボール４０ｇと、実施例９で得た薄膜硫黄被覆ファーネスブラック１００ｍｇをさらに１６０℃で１時間加熱処理したものと、固体電解質１００ｍｇを容量４５ｍｌのジルコニア製容器（フリッチュ社製、Ｐｒｅｍｉｕｍ  ｌｉｎｅ  Ｐ−７用）に入れ、遊星ボールミル（フリッチュ社製、Ｐｒｅｍｉｕｍ  ｌｉｎｅ  Ｐ−７）で、自転速度１８５ｒｐｍ、公転速度３７０ｒｐｍ（自転と逆回転）で２時間処理することにより、１３８ｍｇ（収率６９％）の正極合材を得た。
この正極合材を用いて、上述した電池作製方法に従い電池を作製し、放電容量を測定した。
【００８４】
（実施例１５）
露点温度が−７０℃以下のアルゴン雰囲気のグローブボックス内で、５ｍｍΦのジルコニアボール４０ｇと、実施例９で得た薄膜硫黄被覆ファーネスブラック１００ｍｇをさらに２５０℃で１時間加熱処理したものと、固体電解質１００ｍｇを容量４５ｍｌのジルコニア製容器（フリッチュ社製、Ｐｒｅｍｉｕｍ  ｌｉｎｅ  Ｐ−７用）に入れ、遊星ボールミル（フリッチュ社製、Ｐｒｅｍｉｕｍ  ｌｉｎｅ  Ｐ−７）で、自転速度１８５ｒｐｍ、公転速度３７０ｒｐｍ（自転と逆回転）で２時間処理することにより、１３９ｍｇ（収率７０％）の正極合材を得た。
この正極合材を用いて、上述した電池作製方法に従い電池を作製し、放電容量を測定した。
【００８５】
比較例１〜６及び実施例１〜１５における、導電性カーボンの種類及びＢＥＴ比表面積、硫黄被覆の有無、膜厚、表面が硫黄で被覆された導電性カーボン（比較例３、４にあっては、硫黄と導電性カーボンの混合物）中の硫黄及び導電性カーボンの重量比、加熱処理温度（１回目・２回目）、並びに、硫黄１ｇ当たりの放電容量及び正極合材層１ｇ当たりの放電容量を表１に示す。
また、比較例１〜６及び実施例１〜１５で作製した正極合材中に含まれる、導電性カーボン、硫黄及び固体電解質の量を表２に示す。
【００８６】
【表１】
2014017241.tif 000002
【００８７】
【表２】
2014017241.tif 000003
【００８８】
実施例１の正極合材層当たりの放電容量が６７０ｍＡｈ／ｇであるのに対し、比較例１の正極合材層当たりの放電容量が１２８ｍＡｈ／ｇと小さいのは、薄膜硫黄被覆活性炭の硫黄薄膜の膜厚が０．１９ｎｍと薄いためである。
【００８９】
実施例２の正極合材層当たりの放電容量が４９６ｍＡｈ／ｇであるのに対し、比較例２の正極合材層当たりの放電容量が８３ｍＡｈ／ｇと小さいのは、薄膜硫黄被覆アセチレンブラックに用いたアセチレンブラックのＢＥＴ比表面積が７５ｍ２／ｇと小さく、正極合材中の硫黄の含有量が少なくなるためである。
【００９０】
比較例３の正極合材層当たりの放電容量が４５１ｍＡｈ／ｇであるのに対し、実施例２の正極合材層当たりの放電容量は４９６ｍＡｈ／ｇと大きくなっている。これは、絶縁性である硫黄を薄膜化することにより、硫黄内部の拡散距離が短くなり拡散抵抗が低減されたためと考えられる。
【００９１】
比較例３では硫黄とアセチレンンブラックとの混合物を２５℃で加熱処理したのに対し、比較例４では１６０℃で加熱処理した。しかしながら、比較例３の正極合材層当たりの放電容量が４５１ｍＡｈ／ｇであるのに対し、比較例４の正極合材層当たりの放電容量は４６２ｍＡｈ／ｇと、ほとんど変わらなかった。
一方、実施例２では表面が硫黄で被覆されたアセチレンブラックを２５℃で加熱処理したのに対し、実施例３では１６０℃で加熱処理したところ、正極合材層当たりの放電容量が４９６ｍＡｈ／ｇから５６８ｍＡｈ／ｇへと顕著に増加した。
以上のことから、遊星ボールミルで処理した硫黄とアセチレンブラックの混合物は加熱処理の温度を上げても正極合材層当たりの放電容量はほとんど変わらないのに対し、表面が硫黄で被覆されたアセチレンブラックの加熱処理温度を上げると、正極合材層当たりの放電容量が顕著に増加することがわかる。
【００９２】
比較例５、６及び実施例４〜８では、ファーネスブラックに被覆した硫黄薄膜の膜厚を変化させているが、硫黄薄膜の膜厚が０．１９ｎｍと薄い比較例５の正極合材層当たりの放電容量は、１０８ｍＡｈ／ｇと小さく、また、硫黄薄膜の膜厚が５．６１ｎｍと厚い比較例６の正極合材層当たりの放電容量も２５５ｍＡｈ／ｇと小さい。一方、硫黄薄膜の膜厚範囲が０．４〜５．０ｎｍの実施例４〜８では、正極合材層当たりの放電容量は、何れも４７０ｍＡｈ／ｇ以上と大きくなっている。特に、硫黄薄膜の膜厚範囲が１．０〜２．５ｎｍの実施例５、６では、正極合材層当たりの放電容量は６５０ｍＡｈ／ｇ以上と非常に大きくなっている。
これらのことから、硫黄薄膜の膜厚が薄すぎると正極合材中の硫黄の含有量が少なくなり、結果として正極合材層当たりの放電容量が小さくなる一方、硫黄薄膜の膜厚が厚すぎるとリチウムイオン及び電子の拡散距離が長くなることにより拡散抵抗が増大して、正極合材内の抵抗が増加し、結果として正極合材層当たりの放電容量が減少すると考えられる。
【００９３】
実施例９では、表面が硫黄で被覆されたファーネスブラックを２５℃で１回のみ加熱処理を行ったのに対し、実施例１０〜１５では２５℃で１回目の加熱処理を行った後、さらに４０〜２５０℃で２回目の加熱処理を行った。その結果、正極合材層当たりの放電容量は、実施例９では４０４ｍＡｈ／ｇであるのに対し、実施例１０では４５８ｍＡｈ／ｇ、実施例１１では６４２ｍＡｈ／ｇ、実施例１２では６６２ｍＡｈ／ｇ、実施例１３では７１０ｍＡｈ／ｇ、実施例１４では７５１ｍＡｈ／ｇと段階的に増加した。実施例１５では、正極合材層当たりの放電容量は７５３ｍＡｈ／ｇであり、実施例１４の正極合材層当たりの放電容量とほとんど変わらなくなった。
【符号の説明】
【００９４】
１  負極集電体
２  負極
３  固体電解質層
４  正極合材層
５  正極集電体
１０  全固体型リチウム硫黄電池
【図１】
2014017241.tif 000004